СПОСОБ ИЗГОТОВЛЕНИЯ ЦЕЛЛЮЛОЗНОГО ПРОДУКТА

1. Способ изготовления целлюлозного продукта, включающий:
(i) обеспечение густой водной суспензии, содержащей целлюлозное волокно, с концентрацией волокна, составляющей по меньшей мере около 2 мас.%;
(ii) добавление в густую суспензию
(I) соединения алюминия;
(II) соли щелочноземельного металла;
(III) кислоты;
(iii) разбавление полученной густой суспензии для получения разбавленной суспензии;
(iv) добавление в разбавленную суспензию одного или большего числа вспомогательных средств для дренажа и удерживания; и
(v) обезвоживание полученной разбавленной суспензии.
2. Способ изготовления целлюлозного продукта, включающий
(i) обеспечение густой водной суспензии, содержащей целлюлозное волокно, обладающей
(a) концентрацией волокна, составляющей по меньшей мере около 2 мас.%;
(b) концентрацией ионов щелочноземельного металла, составляющей по меньшей мере около 100 мг/л;
(ii) добавление в густую суспензию соединения алюминия и, опционально, кислоты для получения pH, составляющего от около 4,0 до около 5,5;
(iii) разбавление полученной густой суспензии для получения разбавленной суспензии;
(iv) добавление в разбавленную суспензию одного или большего числа вспомогательных средств для дренажа и удерживания; и
(v) обезвоживание полученной разбавленной суспензии.
3. Способ по любому одному из пп.1 или 2, в котором соединением алюминия являются квасцы, полихлорид алюминия, полимер силиката и сульфата алюминия, алюминат, нитрат алюминия или их смесь.
4. Способ по любому одному из пп.1 или 2, в котором соль щелочноземельного металла добавляют в густую суспензию для получения концентрации ионов щелочноземельного металла, составляющей по меньшей мере 100 мг/л.
5. Способ по любому одному из пп.1 или 2, в котором солью щелочноземельного металла является соль магния, калия или бария.
6. Способ по любому одному из пп.1 или 2, в котором соль щелочноземельного металла содержит анион, который выбирают из галоидов, сульфатов, карбонатов, нитратов или органических кислот.
7. Способ по любому одному из пп.1 или 2, в котором солью щелочноземельного металла является хлорид магния, сульфат магния, хлорид калия или сульфат бария.
8. Способ по любому одному из пп.1 или 2, в котором кислота является неорганической кислотой.
9. Способ по любому одному из пп.1 или 2, в котором кислота является соляной кислотой или серной кислотой.
10. Способ по любому одному из пп.1 или 2, в котором кислоту добавляют в густую суспензию для получения pH от около 4,0 до около 5,5.
11. Способ по любому одному из пп.1 или 2, в котором после добавления соединения алюминия, соли щелочноземельного металла и кислоты, pH густой суспензии увеличивают до диапазона от около 6 до около 8 путем добавления основания.
12. Способ по любому одному из пп.1 или 2, в котором густая суспензия обладает концентрацией волокна, составляющей по меньшей мере около 3,5 мас.%.
13. Способ по любому одному из пп.1 или 2, в котором водная суспензия содержит целлюлозное волокно, полученное из древесной массы.
14. Способ по п.13, в котором целлюлозную массу отбеливают с использованием перекиси водорода.
15. Способ по любому одному из пп.1 или 2, в котором
(I) соединение алюминия,
(II) соль щелочноземельного металла и
(III) кислоту
добавляют в суспензию по отдельности.
16. Способ по любому одному из пп.1 или 2, в котором
(I) соединение алюминия,
(II) соль щелочноземельного металла и
(III) кислоту
добавляют в суспензию в виде смеси.
17. Способ по любому одному из пп.1 или 2, в котором вспомогательные средства для дренажа и удерживания содержат один или большее число катионных органических полимеров.
18. Способ по любому одному из пп.1 или 2, в котором вспомогательные средства для дренажа и удерживания содержат кремнеземсодержащий материал.
19. Способ по любому одному из пп.1 или 2, в котором вспомогательные средства для дренажа и удерживания содержат катионный органический полимер, который добавляют перед сдвиговой стадией, и кремнеземсодержащий материал, который добавляют после этой сдвиговой стадии.
20. Способ по любому одному из пп.1 или 2, в котором вспомогательные средства для дренажа и удерживания содержат анионные частицы на основе кремнезема.
21. Способ по любому одному из пп.1 или 2, в котором целлюлозным продуктом является бумага.
22. Способ по любому одному из пп.1 или 2, в котором процесс изготовления целлюлозного продукта осуществляют на целлюлозно-бумажном комбинате.